FR 3003774 A1 20141003 FR 1352961 A 20130402 PROCEDE CHIMIQUE CATALYSÉ PAR DES NANOPARTICULES FERROMAGNÉTIQUES La présente invention appartient au domaine des procédés de catalyse hétérogène et plus particulièrement des procédés de transformations chimiques catalysées par des nanoparticules métalliques. Elle a pour objet une composition catalytique comprenant des nanoparticules alliant des propriétés magnétiques et catalytiques, aptes à catalyser une réaction chimique lorsqu'elles sont chauffées par un champ magnétique. Elle a également pour objet un procédé de catalyse hétérogène d'une réaction chimique où un réactif est mis en contact avec une telle composition catalytique, qui est chauffée par induction magnétique pour atteindre la température voulue. Les travaux menant à la présente invention ont bénéficié d'un soutien financier du septième programme-cadre de la Communauté européenne (7ème PC/2007-2013) en vertu de la convention de subvention n° ERC 246763. On sait que près de 80 (3/0 des procédés que l'industrie chimique a mis en oeuvre font appel à la catalyse hétérogène. Par exemple, la transformation du charbon ou du gaz naturel en produits à plus haute valeur ajoutée nécessite l'utilisation de catalyseurs. L'industrie du raffinage n'aurait pas connu l'essor actuel sans la découverte de catalyseurs de craquage des hydrocarbures pour la production d'essences. Une meilleure formulation et une meilleure composition des essences (meilleur indice d'octane) ont été rendues possibles à la suite du développement de catalyseurs d'isomérisation et d'aromatisation des paraffines. Les procédés catalytiques ainsi développés dans l'industrie du raffinage ont eu un impact considérable, tant sur l'économie que sur la meilleure utilisation des matières premières. Un autre exemple de la dynamique générée par la catalyse dans notre société, est fourni par la préparation industrielle de l'ammoniac à partir de l'azote de l'air et de l'hydrogène, catalysée par des composés minéraux tels que le fer, qui a eu des effets considérables sur l'agriculture en contribuant au développement d'engrais minéraux. En augmentant substantiellement la vitesse des transformations chimiques et en améliorant la sélectivité de la réaction vers le produit recherché, les procédés catalytiques ont permis d'accroître considérablement la capacité de production des unités industrielles et de diminuer les dimensions des unités de production. De nos jours, les recherches se poursuivent pour améliorer encore l'efficacité des procédés industriels de catalyse hétérogène, et ce dans un contexte qui impose de nouvelles contraintes dictées par les facteurs économiques et des dispositions législatives visant notamment à la sécurité des installations et au respect des normes environnementales. Parmi ces contraintes, on citera la moindre utilisation d'énergie, la valorisation ou l'emploi de produits secondaires, le choix des matières premières, le contrôle de la pollution. Les douze principes de la Chimie Verte qui font écho à la prise de conscience des chercheurs, et plus largement de la société civile, de la nécessité de préserver notre planète, recommandent de préférer les procédés catalytiques aux procédés stoechiométriques, avec la recherche de nouveaux réactifs plus efficaces et plus sûrs. Doivent également être encouragés les procédés ayant un impact énergétique réduit. Il convient donc de rechercher des procédés à faible consommation d'énergie : procédés autothermiques, fonctionnant à basses pressions et/ou à faibles températures. Le choix d'un catalyseur plus performant, différent des catalyseurs habituels, peut constituer une solution. On peut citer par exemple, dans le domaine de l'hydroformylation, le remplacement des complexes du cobalt par des complexes du rhodium qui a amené une diminution de la pression et de la température de réaction, amélioré la sélectivité et supprimé le cycle de retraitement du catalyseur. Cependant, les gains énergétiques restent modérés, et surtout, la solution proposée ne peut pas être généralisée à d'autres réactions. Il n'en reste pas moins que la plupart des procédés chimiques de catalyse nécessitent un apport d'énergie conséquent, et ce pour plusieurs raisons. La première est que les réactions se produisent à des températures élevées, dans un intervalle de l'ordre de 300°C à 500°C. La montée en température des réacteurs doit être progressive, sous peine de provoquer la dégradation du catalyseur, par agrégation, fusion de particules, ou calcination. En outre, compte tenu des différentes contraintes industrielles, ces réactions nécessitent des unités de transformation de taille importante, dont la mise en route est longue, et dont le maintien en température est fortement consommateur d'énergie. Il serait donc intéressant de mettre au point un procédé de portée générale, qui permette de réduire fortement les quantités d'énergie nécessaires à une réaction déterminée. Idéalement, un tel procédé et son mode opératoire devraient être applicables à de nombreuses réactions catalytiques, voire à la plupart d'entre elles. Pour répondre à cet objectif, les inventeurs ont recherché un moyen d'obtenir un chauffage d'un milieu réactionnel, rapide mais suffisant pour réaliser la réaction catalytique. La solution innovante repose sur l'emploi de catalyseurs ferromagnétiques, pouvant être chauffés par induction magnétique à partir d'un inducteur de champ externe au réacteur. Dans un tel système, seul le catalyseur est chauffé. Sous l'effet du champ magnétique, sa température monte rapidement de sorte que la réaction de catalyse démarre à sa surface, sans que le milieu réactionnel dans son ensemble ait atteint la température critique de réaction. Dans le cadre de la présente invention et de manière originale, sont proposés des matériaux catalytiques réalisant un couplage des propriétés physiques et des propriétés chimiques, à savoir qu'ils peuvent à la fois jouer le rôle de catalyseur d'une réaction donnée, et être stimulés pour fournir l'énergie thermique nécessaire à ladite réaction. Il s'agit de nanoparticules ayant à la fois une action catalytique dans une ou plusieurs réactions chimiques, et des propriétés ferromagnétiques, de sorte qu'elles réagissent par un échauffement local et ponctuel lorsqu'on leur applique un champ alternatif de radiofréquences, en provoquant la réaction catalytique des réactifs se trouvant à leur contact. Les nanoparticules magnétiques (NPMs) sont connues pour avoir des propriétés intéressantes qui trouvent des applications dans différents domaines tels que les aimants permanents, la micro- et la nano-électronique, la catalyse "verte" ou la biomédecine. Le traitement des cancers par hyperthermie magnétique est particulièrement prometteur : des NPMs sont injectées dans la tumeur, puis le patient est plongé dans un champ magnétique de fréquence et d'amplitude choisie. Du fait de l'excitation des NPMs, la température de la tumeur augmente, améliorant les effets de la chimiothérapie (pour des température de 42-45°C), ou même conduisant à la nécrose de la tumeur (T°50°C).35 De nombreuses études visent à optimiser les traitements médicaux par hyperthermie. En effet, la recherche de NPMs présentant des propriétés optimales dans ce domaine exigeant et la mise au point des conditions de leur synthèse est très active (Optimal size of nanoparticles for magnetic hyperthermia: A combined theoretical and experimental study. B. Mehdaoui, A. Meffre, J. Carrey, S. Lachaize, L. M. Lacroix, M. Gougeon, B. Chaudret, and M. Respaud, Adv Funct Mat 2011, 21, 4573 - Alternative and Robust Synthesis of Monodisperse Iron(0) Nanoparticles With High Magnetization: Anca Meffre, Sébastien Lachaize, Christophe Gatel, Marc Respaud and Bruno Chaudret, J Mat Chem 2011, 21, 13464 - A simple chemical route toward monodisperse iron carbide nanoparticles displaying tunable magnetic and unprecedented hyperthermia properties: Anca Meffre, Boubker Mehdaoui, Vinciane Kelsen, Pier Francesco Fazzini, Julian Carrey, Sebastien Lachaize, Marc Respaud, Bruno Chaudret, NanoLetters, 2012). Toutefois, compte tenu de la spécificité du domaine médical, les résultats obtenus sont difficilement transposables à un environnement tel que celui de la catalyse chimique. De fait, les températures mises en jeu sont différentes, puisque pour préserver les tissus biologiques il est impératif de travailler à des températures maximales de 50°C à 60°C, avec des durées courtes, alors que les conditions catalytiques vont imposer des valeurs généralement supérieures à 300°C et des conditions opératoires souvent agressives. En outre, si l'hyperthermie (ce terme étant jusqu'à présent réservé aux applications thérapeutiques) met en oeuvre des nanoparticules dotées de propriétés magnétiques, parfois associées à des propriétés optiques pour aider à leur repérage dans l'organisme, elles sont inertes vis-à-vis de leur milieu et ne jouent pas de rôle catalytique. Ce ne seront donc pas les mêmes nanoparticules qui peuvent être utilisées dans les deux cas. De manière inattendue, il est apparu qu'une réaction catalysée par une NPM dont la surface comprenait un catalyseur de ladite réaction, pouvait démarrer en moins d'une seconde lorsqu'un champ magnétique est appliqué, et qu'elle se poursuivait avec un apport d'énergie minimal, jusqu'à une conversion pouvant être totale. Une conséquence particulièrement intéressante est que la montée en température étant quasiment instantanée, la réaction peut être plus facilement contrôlée. Elle peut être mise en oeuvre avec une grande souplesse, sur des réacteurs de petite taille. Sa mise en route étant rapide, elle peut être stoppée et relancée sans grands inconvénients (économiques ou techniques). Elle peut aisément être stimulée de manière intermittente, ce qui est un avantage notable lorsqu'un substrat de la réaction est fourni de manière séquentielle ou irrégulière au réacteur (dans le cas par exemple de l'hydrogène produit à partir de l'énergie photovoltaïque ou éolienne). C'est aussi un avantage lorsqu'on souhaite éviter l'emballement d'une réaction exothermique, et ce d'autant que la montée en température étant localisée au niveau du catalyseur, le volume réactionnel n'est pas aussi chaud que le catalyseur et présente donc une inertie thermique moindre que dans un système classique. Est ainsi proposé un procédé pour la réalisation d'une réaction en catalytique hétérogène, mettant en oeuvre une composition catalytique comprenant des NP dotées à la fois de propriétés catalytiques et magnétiques. Plus précisément, l'invention a pour objet un procédé de catalyse hétérogène d'une réaction chimique mettant en oeuvre dans un réacteur, au moins un réactif liquide ou gazeux et une composition catalytique apte à catalyser ladite réaction dans une plage de températures T donnée, procédé dans lequel - ledit au moins un réactif est mis en contact avec ladite composition catalytique, laquelle comprend un composant nanoparticulaire ferromagnétique dont la surface est constituée au moins en partie d'un composé catalyseur de ladite réaction, - ledit composant nanoparticulaire est chauffé par induction magnétique pour atteindre une température comprise dans ladite plage de températures T, et - le ou les produits de la réaction qui se sont formés à la surface dudit composant nanoparticulaire sont récupérés. Les nanoparticules mises en oeuvre dans le procédé objet de l'invention sont donc des entités dotées à la fois de propriétés ferromagnétiques et catalytiques. Sous le vocable d'inducteur, on désigne globalement un système d'induction magnétique comprenant des organes générant le champ magnétique, des organes permettant de contrôler les valeurs de ce champ, ainsi que l'alimentation électrique ou autres, que l'homme du métier sait choisir et calibrer au regard du cahier des spécifications données, et qui sera précisé plus loin. L'inducteur est agencé de manière à ce que le mélange réactionnel, et singulièrement la composition catalytique, soit soumis au champ magnétique quand il est mis en route. Le champ magnétique peut par exemple être généré à partir d'un dispositif placé dans le réacteur, dans sa paroi, ou encore à l'extérieur de celui-ci. Ce dernier mode de réalisation sera préféré car l'inducteur est ainsi découplé de l'environnement chimique potentiellement agressif. En outre, dans ce cas l'inducteur peut être aisément piloté. Ainsi, dans le procédé selon l'invention, le composant nanoparticulaire peut être chauffé par induction magnétique à l'aide d'un inducteur de champ externe au réacteur. La génération de champs magnétiques à haute fréquence est relativement coûteuse énergétiquement puisque la puissance nécessaire augmente avec le carré du champ appliquée. Par contre, la chaleur dissipée par des particules optimisées augmente linéairement avec la valeur du champ. Il est donc préférable de travailler à des faibles valeurs de champ magnétique pour un meilleur rendement énergétique. C'est pourquoi, selon une caractéristique avantageuse du procédé selon l'invention, le champ magnétique généré a une amplitude comprise entre 1 ml et 80 ml (ce qui correspond à de faibles valeurs du champs), et une fréquence comprise entre 20 kHz et 300 kHz. De manière encore plus avantageuse, on peut travailler à des valeurs plus faibles encore, avec un champ magnétique ayant une amplitude comprise entre 20 ml et 60 ml, et une fréquence comprise entre 50 kHz et 200 kHz. La composition catalytique comprend un composant nanoparticulaire ferromagnétique et catalytique. Le composant nanoparticulaire ferromagnétique peut être doté par lui-même de propriétés catalytiques vis-à-vis des réactifs en jeu. Dans ce cas, selon une variante du procédé objet de l'invention, ledit composant nanoparticulaire est constitué d'au moins un composé métallique ferromagnétique qui est aussi un catalyseur de ladite réaction. On peut utiliser aussi dans la composition catalytique, des nanoparticules ferromagnétiques qui ne sont pas des catalyseurs de la réaction concernée. Il convient alors qu'un composé catalyseur soit associé à des nanoparticules ferromagnétiques, ce composé étant bien évidemment dans ce cas différent du matériau magnétique. Ainsi, dans une variante alternative du procédé objet de l'invention, ledit composant nanoparticulaire ferromagnétique formant un noyau, est associé à un métal catalytique de ladite réaction. Le métal catalytique peut simplement recouvrir (au moins en partie) le matériau ferromagnétique. Il peut aussi être additionné aux particules de matériau magnétique de sorte à former un alliage homogène avec le métal magnétique de base. On dispose alors d'une entité homogène ou ségrégée contenant les deux éléments, dotée de la double propriété d'être ferromagnétique et catalytique de ladite réaction. Pour la simplicité de la description, on parlera par la suite de noyau et de surface recouverte, bien que pour certaines des particules selon l'invention, cette distinction soit plus fonctionnelle que physique. Un objectif de l'invention étant d'économiser l'énergie, il est souhaité que les nanoparticules utilisées aient une puissance de chauffe optimisée, c'est-à-dire que leur montée en température soit maximale pour un champ magnétique donné (et donc aussi leur efficacité énergétique). C'est le cas lorsque l'anisotropie du matériau répond à la relation suivante entre l'anisotropie du matériau, son aimantation, et le champ magnétique appliqué : K 1.69 fl°11acMs 2 où K est l'anisotropie du matériau, Ms l'aimantation et poH' le champ alternatif appliqué. (Simple models for dynamic hysteresis loop calculations of magnetic single-domain nanoparticles: Application to magnetic hyperthermia optimization - J. Carrey, B. Mehdaoui and M. Respaud J. Appl. Phys. 109, 083921 (2011)). Travailler avec des faibles champs magnétiques implique donc de travailler avec des nanoparticules à faible anisotropie. C'est pourquoi, pour un champ magnétique donné, dont l'amplitude peut être comprise entre 1 mT et 80 mT (par exemple 50 mT) - avantageuse pour l'application industrielle visée - il est préférable de travailler avec des matériaux dont l'anisotropie est inférieure à 8x104 J/m3, et dans l'idéal inférieure à 3x104 J/m3. Les matériaux rentrant dans cette catégorie sont par exemple Fe, FeCo, les oxydes de fer (magnétite, maghémite), le nickel, le permalloy, les ferrites douces, les carbures, des matériaux magnétiques amorphisés, etc... Ainsi, selon une caractéristique préférée du procédé objet de l'invention, ledit composé métallique ferromagnétique est choisi parmi ceux qui ont une anisotropie magnétique inférieure à 8.104J. m-3, et de préférence inférieure à 3.104J.m-3. Toujours du point de vue de la puissance de chauffe et selon l'invention, il est avantageux d'optimiser aussi un autre paramètre, à savoir la taille des nanoparticules, communément définie par leur diamètre. Elle doit être la plus grande possible, du moins tant que les nanoparticules restent monodomaines, c'est-à-dire d'une taille inférieure à la taille critique de transition entre état monodomaine et état multidomaine. La transition vers un état multidomaine pour les grosses particules s'accompagne en effet d'une chute de leur puissance de chauffe (Optimal size of nanoparticles for magnetic hyperthermia: A combined theoretical and experimental study - B. Mehdaoui, A. Meffre, J. Carrey, S. Lachaize, L. M. Lacroix, M. Gougeon, B. Chaudret, and M. Respaud - Adv. Func. Mater. 21, 4573 (2011)). Bien que cette taille optimale soit difficile à prédire exactement, les inventeurs ont pu , établir qu'elle doit être proportionnelle a , ou K est l'anisotropie du matériau et Tc est la température de Curie du matériau. Elle a été trouvée expérimentalement aux environs de 20 nm dans le cas du fer (Optimal size of nanoparticles for magnetic hyperthermia: A combined theoretical and experimental study - B. Mehdaoui, A. Meffre, J. Carrey, S. Lachaize, L. M. Lacroix, M. Gougeon, B. Chaudret, and M. Respaud - Adv. Func. Mater. 21, 4573 (2011)). En utilisant les valeurs de K et Tc du fer, on a déduit que le diamètre optimal D en nanomètres est d'environ :D= 135 = avec Tc en Kelvins et K en Jrn-3. K C'est pourquoi, de manière préférée, pour maximiser la puissance de chauffe dans le procédé selon l'invention, la taille dudit composant nanoparticulaire magnétique est telle que son diamètre D exprimé en nanomètres est défini, par la relation : IT D = N où N est tel que 80 N 200, de préférence 110 N 160 et Tc est la température de Curie du matériau magnétique dudit composant nanoparticulaire en Kelvins, et K est son anisotropie magnétique en Jrn-3. Il est précisé que le diamètre D est défini en toute rigueur comme se rapportant à la taille de la partie magnétique de la particule (la nanoparticule entière ou le coeur seul, selon le cas). En pratique, le fait de recouvrir le coeur d'un autre matériau ne change pas significativement les données dans la mesure où n'y a pas de réaction chimique entre le catalyseur et le coeur qui modifie le magnétisme de surface de la particule. Ceci est d'autant plus vrai que les particules de taille optimale sont en général relativement grosses, de sorte qu'une éventuelle modification du magnétisme de surface n'a pas d'influence sensible sur la particule dans son ensemble. Finalement, on utilisera de manière avantageuse dans le procédé selon l'invention, un composant nanoparticulaire magnétique dont la taille est comprise entre 5 nm et 50 nm. Selon une caractéristique particulière du procédé objet de l'invention, lorsque ledit au moins un composé métallique est à la fois magnétique et catalyseur, on peut le choisir parmi le fer, le cobalt, le nickel, les oxydes, les carbures et les alliages de ces métaux. On peut choisir par exemple les matériaux suivants, qui ont une anisotropie inférieure à 8x104 J.rn-3 : Fe, FeCo, les oxydes de fer (magnétite, maghémite), les carbure amorphes, les alliages Fe/Cx, par exemple Fe3C, Fe5C2. On peut citer également les alliages de NiFe (par exemple le permalloy), les ferrites douces (céramiques ferromagnétiques à base d'oxydes de fer, par exemple les ferrites MnZn ou NiZn), ou encore des matériaux magnétiques amorphisés, etc.... Selon une caractéristique alternative du procédé objet de l'invention, lorsque ledit au moins un composé métallique ferromagnétique forme un noyau recouvert d'un métal catalytique, le composé métallique ferromagnétique peut être choisi parmi le fer, les carbures de fer ; et ledit métal catalytique le recouvrant en totalité ou en partie, peut être choisi parmi le ruthénium, le manganèse, le cobalt, le nickel, le cuivre, le zinc. De préférence, on utilisera ruthénium ou de cobalt pour leurs excellentes propriétés catalytiques. On note qu'il n'y a pas d'obligation que le métal catalytique recouvre le composé ferromagnétique en totalité dans la mesure où aucune protection particulière du matériau ferromagnétique vis-à-vis du milieu réactionnel (ou inversement) n'est recherchée ni nécessaire. Peu importe donc qu'on ait une couverture complète ou partielle. Conformément à la présente invention, le procédé est mis en oeuvre dans un réacteur qui est fabriqué en des matériaux non ferromagnétiques. On pourra notamment utiliser le verre, le silicium, des matériaux polymères, tels qu'un polycarbonate, un polyester ou un polytétrafluoroéthylène (PTFE, connu sous le nom commercial de Teflon). Le procédé qui vient d'être décrit repose sur le principe d'utiliser un chauffage par induction pour chauffer, à l'état solide ou en solution, des catalyseurs à base de métaux ferromagnétiques pour des transformations très variées qui vont de la synthèse de l'ammoniac à la chimie fine en solution. Dans le cas où les catalyseurs ne sont pas feromagnétiques, ils peuvent être supportés sur des nanoparticules de carbures de fer ou de fer-cobalt ou autre. Il a une portée très large, car il peut être réalisé pour de nombreuses réactions catalytiques conventionnelles, faisant l'objet d'une exploitation industrielle à grande échelle, par exemple dans le domaine de la chimie fine. Sa mise en oeuvre ne nécessite qu'un générateur de champ magnétique alternatif, dispositif peu cher, et des installations en verre ou polymères. L'ensemble peut être mis en oeuvre très simplement à un coût très réduit. II permet d'atteindre localement des températures très élevées dans des solutions par ailleurs non chauffées. De ce fait, il est particulièrement adapté pour des réactions de conversion de la biomasse de deuxème génération (conversion des résidus lignocellulosiques). L'utilisation de fer rend le procédé totalement "vert". Notamment, le procédé selon l'invention peut s'appliquer à tout type de réaction chimique, telle qu'une réaction de synthèse d'un hydrocarbure (ou composé organique hydrogéné). Il peut s'agir par exemple d'une réaction de Sabatier, d'une synthèse Fischer-Torpsch, d'une réaction de méthanisation, de la synthèse de méthanol ou d'alcool supérieurs. Plus particulièrement, le procédé selon l'invention peut être appliqué de manière avantageuse à une réaction d'hydrogénation de CO, voire de 002, catalysée par des nanoparticules ferromagnétiques et catalytiques chauffées par hyperthermie. Les compositions catalytiques permettant de réaliser les procédés qui viennent d'être décrits contiennent des composés nanoparticulaires possédant la double particularité d'être ferromagnétiques et catalyseurs d'une réaction d'intérêt. On a ainsi un couplage sur un même matériau de propriétés physiques (magnétisme) et chimiques (catalytiques). Il en découle des fonctionnalités complémentaires, qui sont mises à profit ici de manière originale, dans une application totalement nouvelle.35 Pour être aptes à une mise en oeuvre dans ces procédés innovants, les composés nanoparticulaires doivent répondre à un certain nombre de critères. En particulier, il faut contrôler la synthèse de nanoparticules magnétiques pour leur conférer les caractéristiques recherchées en terme de vitesse et de puissance de chauffe ainsi que de réactivité, afin d'obtenir l'effet catalytique voulu. C'est pourquoi est également objet de la présente invention, une composition catalytique destinée à catalyser une réaction chimique mettant en oeuvre, dans un réacteur muni d'un inducteur de champ magnétique, au moins un réactif liquide ou gazeux, laquelle comprend un composant nanoparticulaire ferromagnétique dont la surface est constituée au moins en partie d'un composé catalyseur de ladite réaction. Selon l'invention, on peut préparer des nanoparticules à partir de matériaux présentant par eux-mêmes la double propriété magnétique et catalytique vis-à-vis de réactifs donnés. Dans ce cas, on peut préparer une composition dont le composant nanoparticulaire est de structure uniforme. Ainsi, dans un mode de réalisation intéressant de la composition catalytique selon l'invention, le composant nanoparticulaire est constitué d'au moins un composé métallique magnétique qui est aussi un catalyseur de ladite réaction. On peut aussi préparer les nanoparticules à partir de matériaux ne présentant qu'une des propriétés requises. Dans ce cas, on choisira d'associer deux matériaux (au moins) de sorte que l'un deux possédant les propriétés catalytiques recherchées soit en périphérie des nanoparticules, au contact des réactifs, tandis qu'un autre constituant un noyau (qui peut être ou non en contact avec les réactifs), apporte ses caractéristiques ferromagnétiques. C'est pourquoi, dans un autre mode de réalisation intéressant de la composition selon l'invention, le composant nanoparticulaire est constitué d'au moins un composé métallique ferromagnétique formant un noyau, qui est associé à un métal catalytique de ladite réaction. Cette variante suppose que le matériau de surface est différent de celui du noyau. Les nanoparticules sont alors structurées. Comme indiqué plus haut, l'association des deux matériaux peut être une addition en surface qui est alors recouverte au moins en partie par le métal catalytique (matériaux ségrégés), ou bien par un alliage homogène. A noter que lorsque l'activité catalytique du matériau présent en surface du composé nanoparticulaire est jugée insuffisante, il est possible de la renforcer efficacement par dopage avec un autre métal catalytique. Ce dopage de surface peut être utilisé dans les deux variantes ci-dessus. Pour les nanoparticules structurées, plus de deux matériaux peuvent donc être utilisés. Par exemple, on peut recourir à un matériau de surface constitué d'un premier métal aux propriétés catalytique plus ou moins prononcées, dopé par un second métal catalytique (tel que notamment le ruthénium ou le cobalt). La température atteinte par les particules dépend de leurs propriétés magnétiques et notamment de leur anisotropie. On a vu que pour les nanoparticules utilisées aient une puissance de chauffe optimisée, c'est-à-dire que leur montée en température soit maximale (et donc aussi leur efficacité énergétique), leur anisotropie doit être faible. Ceci est valable pour un champ magnétique donné, sachant que l'on souhaite qu'il soit lui-même aussi faible que possible. C'est pourquoi, selon une caractéristique préférée de la composition selon l'invention, le composé métallique magnétique a une anisotropie magnétique inférieure à 8.104 J. m-3. De préférence encore, l'anisotropie du matériau sera inférieure à 3.104 J. m-3. On a vu aussi que la température que les nanoparticules sont susceptibles d'atteindre dépend également de leur taille. On aura donc tout intérêt dans le cadre de l'invention, à ce que la taille des particlules, définie par leur diamètre, se rapproche d'une valeur optimale en relation avec leur aimantation, et le champ magnétique appliqué. Ainsi, selon une autre caractéristique préférée de la composition selon l'invention, la taille dudit composant nanoparticulaire magnétique est telle que son diamètre D exprimé en nanomètres, est défini par la relation : où N est tel que : 80 N 200, et de préférence 110 N et Tc est la température de Curie du matériau magnétique dudit composant nanoparticulaire en Kelvins, et K est son anisotropie magnétique en J.rn-3. Ainsi, dans la composition selon l'invention et compte tenu des caractéristiques préférées ci-avant exposées, la taille du composant nanoparticulaire magnétique est avantageusement comprise entre 5 nm et 50 nm. Selon un mode de réalisation particulier de la composition selon l'invention, lorsque ledit au moins un composé métallique est à la fois magnétique et catalyseur, on peut le choisir parmi le fer, le cobalt, les alliages et les composés de ces métaux (oxydes, carbures de métal). On peut citer en exemple le fer, le nickel, les alliages FeCo ou NiFe, les oxydes de fer tels que la magnétite ou la maghémite, les carbure amorphes, les borures, et les alliages Fe/Cx, ou bien les ferrites douces, par exemple MnZn ou NiZn, ou encore des matériaux magnétiques amorphisés, etc.... Selon un autre mode de réalisation de la composition selon l'invention, lorsque l'on utilise des nanoparticules structurées, ledit au moins un composé métallique magnétique formant noyau peut être choisi parmi le fer, les carbures de fer, et ledit métal catalytique le recouvrant en totalité ou en partie, peut être choisi parmi le ruthénium, le manganèse, le cobalt, le nickel, le cuivre, le zinc. On utilise de préférence le ruthénium ou le cobalt à titre de métal catalytique de surface. La présente invention sera mieux comprise, et des détails en relevant apparaîtront, grâce à la description qui va être faite de variantes de réalisation, en relation avec les figures annexées, dans lesquelles : La Fig.1 est un schéma simplifié d'un réacteur de catalyse selon l'invention La Fig. 2 présente des nanoparticules de fer selon l'invention vue en microscopie par transmission d'électrons (Fig 2a) et diffraction de rayons X (Fig 2b). La Fig. 3 est le spectre de masse des produits d'une réaction de Fischer-Tropsch catalysée par des nanoparticules de fer selon l'invention. La Fig. 4 est le spectre de masse des produits d'une réaction d'activation de CO par H2 catalysée par des nanoparticules de Fe/FeC/Ru selon l'invention. Les Fig. 5 et 6 sont les spectres de masse des produits obtenus après une second et une troisième réaction d'activation de CO par H2, catalysées par les mêmes nanoparticules de Fe/FeC/Ru. EXEMPLE 1 Réacteur pour procédé de catalyse hétérogène Le procédé de catalyse d'une réaction chimique selon l'invention peut être réalisé dans un four en mettant en oeuvre au moins un réactif liquide ou gazeux et une composition catalytique selon l'invention. Le four présenté à la figure 1 comporte une enceinte (100), comprenant une entrée (1) des gaz réactifs et une sortie (2) des gaz produits. L'enceinte comprend une paroi interne (5) constituée d'un matériau inerte chimiquement, non magnétique et résistant à la pression, de préférence isolant électrique (verre, céramique, matière plastique), et de préférence aussi une paroi externe (6) thermiquement isolante. L'enceinte est munie d'un système de génération d'un champ électrique tel qu'une bobine (7), ou un électroaimant. La composition ferromagnétique catalytique choisie (3) est introduite dans l'enceinte. Elle est retenue en sortie par la grille (4) permettant le passage des gaz, mais pas les nanoparticules la composant. EXEMPLE 2 Synthèse d'un catalyseur nanoparticulaire Fe(0), pour catalyse Fischer-Tropsch Une bouteille Fischer-Porter en verre a été utilisée en tant que réacteur. Elle est chargée en boite à gant avec une solution de 376,5 mg (1 mmol) de dimère de complexe de fer {Fe[N(SiMe3)2] 12, 12 dans 20 ml de mésitylène. A cette solution, sont ajoutés 415,5 mg (soit 1,5 mmol) de HDAHCI (chlorure d'hexadécyl ammonium), puis on homogénéise la solution pendant 5 minutes à température ambiante. La couleur change du vert clair au jaune foncé et ensuite au marron. Après homogénéisation, on ajoute 483,0 mg (2 mmol) de HDA (hexadécylamine). Le milieu réactionnel ainsi formé est chauffé à 150°C pendant 2 jours. La poudre noire formée est récupérée par décantation magnétique et lavée 5 fois avec du toluène (5x15 ml). La microscopie par transmission d'électrons (TEM) corrélée à la diffraction de rayons X, montre la formation de nanoparticules purement métalliques de Fe(0), de forme plutôt cubique (présentées à la figure 2). La température de Curie du matériau est Tc = 1043 K. L'anisotropie des nanoparticules de fer est estimée à K = 7x104 J/m3, et avec N = 88,5, le diamètre, D = 10,8 nm avec un écart type 0,9 nm. EXEMPLE 3 Catalyse Fischer-Tropsch par chauffage magnétique de nanoparticules de Fe(0) Une bouteille Fischer-Porter est chargée sous atmosphère d'Argon avec environ 10 mg de nanoparticules de Fe(0) obtenues à l'exemple 2. Après avoir effectué le vide dans la bouteille, celle-ci est pressurisée à température ambiante avec une quantité équivalente de CO et de H2 amenant la pression du système à 1,85 bar de gaz. La pression du système est contrôlée à l'aide d'un manomètre placé sur la tête de la bouteille Fisher-Porter. Le corps de la bouteille est ensuite placé à l'intérieur d'une bobine qui génère un champ magnétique alternatif de fréquence 60 kHz et d'amplitude 56 ml (28 A) pendant une durée de 2 x 30 min (et un temps de pause entre les deux de 10 min). La montée de la température est rapide. En fin de réaction, le gaz contenu dans la bouteille est analysé par spectrométrie de masse. La conversion du gaz ajouté est totale. L'analyse du spectre montre la présence d'hydrocarbures allant de Cl à 03, du CO et de 1'H2 résiduels et la présence d'eau (voir Figure 3). EXEMPLE 4 Synthèse de catalyseurs nanoparticulaires de Fe/FeC/Ru Une bouteille Fischer-Porter en verre a été utilisée en tant que réacteur. Elle est chargée en boite à gant avec une solution de 376,5 mg (1 mmol) de dimer de complexe de fer {Fe[N(SiMe3)2] 12, 12 dans 20 ml de mésitylène. A cette solution, on ajoute 415,5 mg (soit 1,5 mmol) de HDAHCI (chlorure d'hexadécyl ammonium) et on homogénéise la solution pendant 5 minutes à température ambiante. La couleur change du vert clair au jaune foncé pour passer ensuite au marron. Après homogénéisation, on ajoute 483,0 mg (2 mmol) de HDA (hexadécylamine). Le milieu réactionnel ainsi formé est chauffé à 150°C pendant 2 jours. A cette solution, 42,6 mg (0,066 mmol) de Ru3(00)12 sont ajoutés et le milieux réactionnel est à nouveau homogénéisé sous agitation magnétique pendant 30 minutes à 90°C. Ensuite, la solution est pressurisée à température ambiante durant 10 minutes à 3 bars d'hydrogène. Elle est ensuite chauffée à 150°C pendant 24h. La poudre noire formée est récupérée par décantation magnétique et lavée 5 fois avec du toluène (5x15 ml). Les différentes méthodes de microscopie par transmission d'électrons (TEM, HRTEM, STEM et EDX) corrélées à la diffraction de rayons X, indiquent la formation de nanoparticules de type coeur-coquille de forme sphérique, comportant un coeur de Fe(0) d'environ 10,0 nm (± 0,9 nm), et une coquille polycristalline d'environ 0,5 nm de carbures de fer dopée avec 5% à 7% de ruthénium. L'anisotropie des nanoparticules ainsi obtenues est estimée à environ 5,5x104 J/m3 pour les particules de FeC. Le diamètre des particules, D = 11,6 nm avec un écart type 0,9 nm. La température de Curie initiale du matériau est Tc = 1043K L'anisotropie des nanoparticules de FeC est estimée à K = 5,5 x104 J/m3. N = 84.,2 et D = 11,6 nm (± 0,9 nm). EXEMPLE 5 Propriétés d'hyperthermie La chaleur dissipée par les nanoparticules obtenues à l'exemple 4 lorsqu'elles sont placées dans un champ magnétique alternatif a été déterminée, afin de mettre en évidence leurs propriétés d'hyperthermie. Les études des propriétés d'hyperthermie (SAR = puissance dissipée) d'un système de nanoparticules magnétiques peuvent être réalisées par mesure de l'augmentation de la température des nanoparticules sous l'effet d'un champ magnétique alternatif. Pour ce faire, nous avons développé un banc de mesure hyperthermie, qui fonctionne dans une gamme relativement large de champ magnétique sinusoïdal d'amplitude variable de 0-60 ml et de fréquence (2-100 kHz). Une ampoule contenant environ 10 mg de poudre de nanoparticules obtenues à l'exemple 3, préparée sous atmosphère inerte pour éviter toute oxydation, est placée dans un calorimètre contenant 1,5 ml d'eau. La température de l'eau est mesurée en utilisant un capteur de température à fibre optique. Le temps de mesure a été choisi entre 30 s et 100 s, en fonction des paramètres expérimentaux, de sorte que l'élévation de température ne dépasse jamais 20°C. L'élévation de température à la fin de l'application du champ magnétique a été mesurée après agitation du calorimètre pour assurer l'homogénéité de la température. La puissance dissipée (SRA) par les nanoparticules est ensuite calculée, suivant la formule : SAR - I C pirn AT M Fe At où Co et mi sont respectivement les capacités de chaleur spécifique et les masses de chaque composant (Cp = 449 J.kg-1.K-1 pour les nanoparticules Fe, Cp = 1750 J.kg-1.K-1 pour le mésitylène, Cp = 4186 J.kg-1.K-1pour l'eau et Cp = 720 J.kg-1.K-1pour le verre). Le dénominateur mFe est la masse métallique de l'échantillon. La valeur du SAR obtenue à 54 KHz pour les nanoparticules de Fe/FeC/Ru décrites précédemment est de 250 W.g-1, puissance suffisante pour atteindre les températures nécessaires à la catalyse. EXEMPLE 6 Activation du CO par H2 par chauffage magnétique de nanoparticules de Fe-FeC-Ru Des tests de catalyse par chauffage magnétique ont été réalisés sous champ magnétique alternatif de fréquence 60 kHz et amplitude 56 ml en utilisant les nanoparticules de Fe/FeC/Ru obtenues à l'exemple 4. Une bouteille Fischer-Porter en verre est chargée en boite à gants avec environ 10 mg de catalyseur nanoparticulaire Fe/FeC/Ru. Après avoir effectué le vide dans la bouteille, celle-ci est pressurisée à température ambiante avec 1 bar de monoxyde de carbone et 4 bars de dihydrogène, amenant la pression du système à 5 bars de gaz. La pression du système est contrôlée à l'aide d'un manomètre placé sur la tête de la bouteille Fisher-Porter. Le corps de la bouteille est ensuite placé à l'intérieur de la bobine qui génère le champ magnétique alternatif de fréquence 60 kHz et d'amplitude 56 ml (28 A) pendant une durée de 5h. La pression à l'intérieur de la bouteille atteint 2,1 bars à la fin de l'expérience, soit une perte de 3 bars. Le gaz contenu dans la bouteille en fin de réaction est analysé par spectrométrie de masse. L'analyse du spectre montre la présence d'hydrocarbures allant de Cl à 04-05, du CO et de 1'H2 résiduels et la présence d'eau (Fig. 4). Il est intéressant à noter qu'après la première expérience, le catalyseur à été recyclé et testé à nouveau dans les mêmes conditions. Après 3 h de chauffage magnétique, on constate une perte de pression de 2 bars (par rapport à 3 bars précédemment) et la formation à nouveau d'hydrocarbures allant de Cl à 04 (Fig. 5). Le deuxième recyclage du catalyseur nous conduit à une perte de seulement 1 bar après 3 h de réaction et formation des hydrocarbures allant de Cl à 03 (Fig. 6). On vérifie ainsi qu'après le premier cycle catalytique, les nanoparticules magnétiques et catalytiques sont toujours actives. On obtient une couche de carbone, on ne tue pas le catalyseur. Le catalyseur est toujours vivant, il peut être recyclé. REVENDICATIONS1.- Procédé de catalyse hétérogène d'une réaction chimique mettant en oeuvre dans un réacteur, au moins un réactif liquide ou gazeux et une composition catalytique apte à catalyser ladite réaction dans une plage de températures T donnée, caractérisé en ce que - ledit au moins un réactif est mis en contact avec ladite composition catalytique, laquelle comprend un composant nanoparticulaire ferromagnétique dont la surface est constituée au moins en partie d'un composé catalyseur de ladite réaction, - ledit composant nanoparticulaire est chauffé par induction magnétique pour atteindre une température comprise dans ladite plage de températures T, et - le ou les produits de la réaction qui se sont formés à la surface dudit composant nanoparticulaire sont récupérés. 2.- Procédé selon la revendication 1, caractérisé en ce que ledit composant nanoparticulaire est chauffé par induction magnétique à l'aide d'un inducteur de champ externe au réacteur. 3.- Procédé selon la revendication 1 ou 2, caractérisé en ce que le champ magnétique généré par induction a une amplitude comprise entre 1 mT et 80 mT, et une fréquence 20 comprise entre 20 kHz et 300 kHz, et de préférence une amplitude comprise entre 20 mT et 60 mT, et une fréquence comprise entre 50 kHz et 200 kHz. 4.- Procédé selon l'une des revendications précédentes, caractérisé en ce que ledit composant nanoparticulaire est constitué d'au moins un composé métallique 25 ferromagnétique qui est aussi un catalyseur de ladite réaction. 5.- Procédé selon l'une des revendications 1 à 3, caractérisé en ce que ledit composant nanoparticulaire est constitué d'au moins un composé métallique ferromagnétique formant noyau qui est associé à un métal catalytique de ladite réaction, 30 l'ensemble pouvant former un alliage homogène ou être ségrégé. 6.- Procédé selon l'une quelconque des revendications précédentes, caractérisé en ce que ledit composé métallique magnétique est choisi parmi ceux qui ont une anisotropie magnétique inférieure à 8.104 J. m-3, et de préférence inférieure à 3.104 J. m-3. 35 7.- Procédé selon l'une des revendications précédentes, caractérisé en ce que la taille dudit composant nanoparticulaire magnétique est telle que son diamètre D exprimé en nanomètres est défini, par la relation : D -= N où N est tel que : 80 5 N 5 200, et de préférence 110 5 N 160, et Tc est la température de Curie du matériau magnétique dudit composant nanoparticulaire en Kelvins, et K est son anisotropie magnétique en J.m-3. 8.- Procédé selon l'une des revendications précédentes, caractérisé en ce que la taille dudit composant nanoparticulaire magnétique est comprise entre 5 nm et 50 nm. 9.- Procédé selon l'une des revendications 6 à 8, caractérisé en ce que ledit au moins un composé métallique, ferromagnétique et catalyseur, est choisi parmi le fer, le cobalt, le nickel, les oxydes, les carbures et les alliages de ces métaux. 10.- Procédé selon l'une des revendications 6 à 8, caractérisé en ce que ledit au moins un composé métallique ferromagnétique formant noyau est choisi parmi le fer, les carbures de fer, et ledit métal catalytique le recouvrant en totalité ou en partie, est choisi parmi le ruthénium, le manganèse, le cobalt, le nickel, le cuivre, le zinc. 11.- Procédé selon l'une des revendications précédentes, caractérisé en ce que ledit réacteur est fabriqué en des matériaux non ferromagnétiques. 12.- Procédé selon l'une des revendications précédentes, caractérisé en ce que ladite 25 réaction chimique est une réaction de synthèse d'un hydrocarbure. 13.- Procédé selon l'une des revendications précédentes caractérisé en ce que ladite réaction chimique est une réaction d'hydrogénation de CO catalysée par des nanoparticules chauffées par hyperthermie. 30 14.- Composition catalytique destinée à catalyser une réaction chimique mettant en oeuvre, dans un réacteur muni d'un inducteur de champ magnétique, au moins un réactif liquide ou gazeux, caractérisée en ce qu'elle comprend un composant nanoparticulaire ferromagnétique dont la surface est constituée au moins en partie d'un composé 35 catalyseur de ladite réaction. 20 15.- Composition catalytique selon la revendication précédente, caractérisée en ce que ledit composant nanoparticulaire est constitué d'au moins un composé métallique ferromagnétique qui est aussi un catalyseur de ladite réaction. 16.- Composition selon la revendication 14, caractérisée en ce que ledit composant nanoparticulaire est constitué d'au moins un composé métallique ferromagnétique formant un noyau qui est associé à un métal catalytique de ladite réaction. 17.- Composition selon l'une quelconque des revendications 15 ou 16, caractérisée en ce que ledit composé métallique magnétique a une anisotropie magnétique inférieure à 8.104 J. m-3, et de préférence inférieure à 3.104 J. m-3. 18.- Composition selon l'une des revendications15 à 17, caractérisée en ce que la taille dudit composant nanoparticulaire magnétique est telle que son diamètre D exprimé en nanomètres, est défini par la relation : D=NIT VK où N est tel que : 80 N É 200, et de préférence 110 5 N et Tc est la température de Curie du matériau magnétique dudit composant nanoparticulaire en Kelvins, et K est son anisotropie magnétique en J.rn-3. 19.- Composition selon l'une des revendications 15 à 18, caractérisée en ce que la taille dudit composant nanoparticulaire magnétique est comprise entre 5 nm et 50 nm. 20.- Composition selon l'une des revendications 17 à 19, caractérisée en ce que ledit au moins un composé métallique, magnétique et catalyseur, est choisi parmi le fer, le cobalt, les alliages et les composés de ces métaux. 21.- Composition selon l'une des revendications 17 à 19, caractérisée en ce que ledit au moins un composé métallique magnétique formant noyau est choisi parmi le fer, les carbures de fer, et ledit métal catalytique le recouvrant en totalité ou en partie, est choisi parmi le ruthénium, le manganèse, le cobalt, le nickel, le cuivre, le zinc.